СПОСОБ ИЗБИРАТЕЛЬНОЙ ФЛОТАЦИИ КАИНИТА ИЗ МИНЕРАЛЬНЫХ СМЕСЕЙ С ИСПОЛЬЗОВАНИЕМ СУЛЬФАТИРОВАННЫХ ЖИРНЫХ КИСЛОТ В КАЧЕСТВЕ КОЛЛЕКТОРА

1. Способ обработки содержащих каинит размолотых или кристаллизованных солевых смесей для получения концентрированной фракции каинита и остаточной фракции, состоящей из остаточных минералов, которые присутствуют в смеси твердых веществ, с помощью одно- или многостадийного способа флотационного разделения, отличающийся тем, что размолотую или кристаллизованную солевую смесь интенсивно перемешивают во флотационном растворе с комбинацией агентов кондиционирования, состоящей из сульфатированной жирной кислоты или ее соли с щелочным металлом, как коллектором и известным для флотации пенообразователем и затем разделяют способом импеллерной флотации или пневматической флотации на концентрированную фракцию каинита и остаточную фракцию.
2. Способ по п. 1, отличающийся тем, что в качестве исходного материала используется свежекристаллизованная смесь солей, предпочтительно полученная выпариванием, состоящая из каинита, сильвина и галита.
3. Способ по одному из предыдущих пунктов, отличающийся тем, что образующиеся фракции дополнительно обрабатывают в дальнейших процессах.
твердых веществ
твердых веществ.
4. Способ по одному из предыдущих пунктов, отличающийся тем, что в качестве коллектора используются сульфатированные жирные кислоты или их соли с щелочными металлами в количестве не более 500 г/т, предпочтительно 250-350 г/т
твердых веществ,
твердых веществ.
5. Способ по одному из предыдущих пунктов, отличающийся тем, что пенообразователь используется в количестве не более 75 г/т предпочтительно от 25 до 50 г/т
6. Способ по одному из предыдущих пунктов, отличающийся тем, что температура флотации составляет от 25°C до 80°C, предпочтительно от 45°C до 70°C.